(57)【要約】【課題】読み取り時の画像認識エラーが発生しにくく、真贋認証用として好適な部材を提供する。【解決手段】ガラスマトリクス１中にマーカー２が分散してなり、２次元的に画像認識した場合においてマーカー２がランダム模様を形成しており、表面に反射防止層３ａを有することを特徴とする真贋認証用部材１０。【選択図】図１
2017217849.tif 000002
【特許請求の範囲】
【請求項１】
ガラスマトリクス中にマーカーが分散してなり、２次元的に画像認識した場合において前記マーカーがランダム模様を形成している真贋認証用部材であって、
表面に反射防止層を有することを特徴とする真贋認証用部材。
【請求項２】
前記反射防止層が、無機薄膜または凹凸構造層であることを特徴とする請求項１に記載の真贋認証用部材。
【請求項３】
前記ガラスマトリクスがケイ酸塩ガラスからなることを特徴とする請求項１または２に記載の真贋認証用部材。
【請求項４】
前記マーカーが、無機粒子または気泡からなることを特徴とする請求項１〜３のいずれか一項に記載の真贋認証用部材。
【請求項５】
２次元的に画像認識した場合における単位面積当たりの前記マーカーの個数が５個／ｃｍ２以上であることを特徴とする請求項１〜４のいずれか一項に記載の真贋認証用部材。
【請求項６】
請求項１〜５のいずれか一項に記載の真贋認証用部材を利用したことを特徴とする真贋認証システム。
【発明の詳細な説明】
【技術分野】
【０００１】
本発明は、製品に表示されているパターン認識情報をチェックすることにより、本物と偽造品とを識別することが可能な真贋認証用部材に関する。
【背景技術】
【０００２】
近年、国際的に模倣品流通が拡大しつつあり、特に発展途上国において多大な被害が発生している。このような被害に対抗するために、人工物メトリクスを用いた模倣品対策技術が提案されている。人工物メトリクスは紙やプラスチック等の人工物について、個体に固有かつランダムな物理的特徴を計測して固体認証する技術である。人工物メトリクスを利用した真贋認証用チップは、複製が極めて困難であることから、セキュリティ性が非常に高いという特徴を有している（例えば特許文献１参照）。
【０００３】
紙やプラスチックからなる真贋認証用チップは、化学的耐久性や耐候性に劣るため、用途によっては使用が困難である場合がある。そこで、化学的耐久性や耐候性に優れる材料としてガラスを用いた真贋認証用部材も提案されている。
【先行技術文献】
【特許文献】
【０００４】
【特許文献１】国際公開第２０１３／０７３４６２号公報
【発明の概要】
【発明が解決しようとする課題】
【０００５】
一般に、真贋認証用部材は、カメラ等を用いて部材中に分散するマーカーを２次元的に画像認識することにより読み取りが行われる。しかしながら、ガラスを用いた真贋認証用部材は画像認識エラーが発生しやすいという問題がある。
【０００６】
以上に鑑み、本発明は、読み取り時の画像認識エラーが発生しにくく、真贋認証用として好適な部材を提供することを目的とする。
【課題を解決するための手段】
【０００７】
本発明の真贋認証用部材は、ガラスマトリクス中にマーカーが分散してなり、２次元的に画像認識した場合においてマーカーがランダム模様を形成している真贋認証用部材であって、表面に反射防止層を有することを特徴とする。ここで、「２次元的に画像認識した場合における」とは、例えばカメラやビデオカメラ等で撮影した際の写真や画像に基づいて判断することを意味する。また、「反射防止層」とは、真贋認証用部材上に形成された反射防止機能を有する膜や表面部分（表面構造）を含む。
【０００８】
本発明の調査の結果、ガラスを用いた真贋認証用部材について読み取り時の認識エラーは、主に表面での光反射が原因であることがわかった。具体的には、真贋認証用部材の読み取りの際に室内照明やカメラに備えられた照明の光、あるいは屋外光が真贋認証用部材表面で反射してカメラに映り込み、画像認識エラーが生じる場合がある。そこで、真贋認証用部材の表面に反射防止層を設けることにより、部材表面での光反射を抑制し、画像認識エラーを抑制することが可能となる。
【０００９】
本発明の真贋認証用部材において、反射防止層は、例えば無機薄膜または凹凸構造層である。
【００１０】
本発明の真贋認証用部材において、ガラスマトリクスがケイ酸塩ガラスからなることが好ましい。このようにすれば、真贋認証用部材の化学的耐久性や耐候性を向上させることができ、種々の用途に適用することが可能となる。また、加工性に優れ、所望の形状を有する真贋認証用部材を容易に作製することが可能となる。さらに、反射防止膜等の膜との密着性にも優れる。
【００１１】
本発明の真贋認証用部材において、マーカーが無機粒子または気泡からなることが好ましい。
【００１２】
本発明の真贋認証用部材において、２次元的に画像認識した場合における単位面積当たりのマーカーの個数が５個／ｃｍ２以上であることが好ましい。このようにすれば、各マーカーの大きさ、形状、配置パターン等が多彩となり、個体に固有かつランダムな物理的特徴を付与しやすいため、真贋認証用部材として好適となる。
【００１３】
本発明の真贋認証システムは、上記の真贋認証用部材を利用したことを特徴とする。
【発明の効果】
【００１４】
本発明によれば、読み取り時の画像認識エラーが発生しにくく、真贋認証用として好適な部材を提供することが可能となる。
【図面の簡単な説明】
【００１５】
【図１】本発明の第１の実施形態に係る真贋認証用部材を画像認識する様子（真贋認証システム）を示す模式的斜視図である。
【図２】本発明の第１の実施形態に係る真贋認証用部材の模式的断面図である。
【図３】本発明の第２の実施形態に係る真贋認証用部材の模式的断面図である。
【図４】本発明の第３の実施形態に係る真贋認証用部材の模式的断面図である。
【発明を実施するための形態】
【００１６】
以下に、本発明の真贋認証用部材の実施形態について説明する。ただし、本発明は以下の実施形態に限定されるものではない。
【００１７】
（１）第１の実施形態に係る真贋認証用部材
図１は、本発明の第１の実施形態に係る真贋認証用部材を画像認識する様子（真贋認証システム）を示す模式的斜視図である。図２は、本発明の第１の実施形態に係る真贋認証用部材の模式的断面図である。
【００１８】
真贋認証用部材１０は、ガラスマトリクス１にマーカー２が分散した矩形板状からなるものである。真贋認証用部材１０の一方の主面上には反射防止層３ａが形成されている。真贋認証用部材１０における反射防止層３ａが形成された主面と垂直な方向Ｐからカメラ４で真贋認証用部材１０を撮影することにより、マーカー２を２次元的に画像認識することができる。
【００１９】
ガラスマトリクス１としては、例えばケイ酸塩ガラスや石英ガラスが挙げられる。これらのガラスは化学的耐久性や耐候性に優れるため、真贋認証用部材を種々の用途に適用することが可能となる。特にケイ酸塩ガラスは加工性に優れ、所望の形状を有する真贋認証用部材を容易に作製することが可能となる。さらに、反射防止膜等の膜との密着性にも優れる。なお、ケイ酸塩ガラスとしては、例えば質量％で、ＳｉＯ２  ３０〜９７％含有するものが挙げられる。またＡｌ２Ｏ３、Ｂ２Ｏ３、Ｒ２Ｏ（ＲはＬｉ、Ｎａ及びＫから選択される少なくとも１種）、Ｒ´Ｏ（Ｒ´はＭｇ、Ｃａ、Ｓｒ及びＢａから選択される少なくとも１種）等の酸化物を含有してもよい。
【００２０】
ガラスマトリクス１は可視域透過率に優れるものが好ましい。それにより、ガラスマトリクス１内部に位置するマーカー２が認識されやすくなり、真贋認証用部材１０の画像認識精度が向上しやすくなる。具体的には、ガラスマトリクス１の波長４００〜８００ｎｍにおける全光線透過率は５０％以上、特に６０％以上であることが好ましい。
【００２１】
マーカー２は特に制限はないが、可視光を吸収、反射または散乱するものであればよく、例えば無機粒子または気泡である。このようにすれば、真贋認証用部材１０が無機物であるガラスと無機粒子（あるいはガラスのみ）から構成されるため、半永久的にランダムな物理的特徴を維持することが可能となる。無機粒子または気泡が単独で含まれていても良いが、真贋認証用部材１０の固有性発現の観点からは両者が混在していることが好ましい。なお、無機粒子の一部がガラスマトリクス１の表面から露出していてもよい。
【００２２】
無機粒子としては、Ａｌ２Ｏ３、ＳｉＯ２、ＴｉＯ２、ＺｒＯ２、イットリウム安定化ＺｒＯ２、ムライト、長石、アランダム（褐色溶融アルミナ）等のセラミックス粉末；金、銀、銅、白金、アルミニウム、ニッケル、ロジウム、ルテニウム、パラジウム、オスミウム等の金属粉末；ガラス粉末；ガラスマトリクス１中からの析出結晶等が挙げられる。
【００２３】
２次元的に画像認識した場合におけるマーカー２の直径は０．１μｍ以上、１μｍ以上、特に５μｍ以上であることが好ましい。２次元的に画像認識した場合におけるマーカー２の直径が小さすぎると、マーカー２が画像として認識されにくくなる。また、各マーカー２の形状や大きさの相違が認識されにくく、真贋認証用部材１０の固有性が発現しにくくなる。なお、２次元的に画像認識した場合におけるマーカー２の直径の上限は特に限定されないが、現実的には３０００μｍ以下である。
【００２４】
２次元的に画像認識した場合におけるマーカー２の形状は特に限定されず、円形、楕円形、多角形等が挙げられる。真贋認証用部材１０の固有性発現の観点からは、２種以上の形状のマーカー２が混在していることが好ましい。なお、円形や楕円形は、完全な円形や楕円形だけでなく、それに準ずるもの（略円形、略楕円形）も含む。
【００２５】
２次元的に画像認識した場合における単位面積当たりのマーカー２の個数は５個／ｃｍ２以上、１０個／ｃｍ２以上、２０個／ｃｍ２以上、５０個／ｃｍ２以上、特に１００個／ｃｍ２以上であることが好ましい。２次元的に画像認識した場合における単位面積当たりのマーカー２の個数が少なすぎると、個体に固有かつランダムな物理的特徴を付与しにくいため、真贋認証用部材１０として使用することが困難になる。一方、２次元的に画像認識した場合における単位面積当たりのマーカー２の個数の上限は特に限定されないが、多すぎると真贋認証用部材１０の機械的強度が低下しやすくなるため、１００００個／ｃｍ２以下、特に８０００個／ｃｍ２以下であることが好ましい。
【００２６】
反射防止層３ａは無機薄膜からなる。無機薄膜であれば、耐候性に優れるため、真贋認証用部材１０を屋外で使用した際の劣化を抑制することができる。無機薄膜の種類としては酸化物、窒化物、フッ化物等からなる単層膜または多層膜（誘電体多層膜）が挙げられ、スパッタ法、蒸着法、コーティング法等により形成することができる。なお、無機薄膜以外にも、紫外線硬化性樹脂や熱硬化性樹脂等の樹脂（アンチグレア塗料）からなる層であってもよい。
【００２７】
反射防止膜５ａの光反射率は、波長３８０〜７８０ｎｍにおいて５％以下、４％以下、特に３％以下であることが好ましい。光反射率が高すぎると、光源の光等の映り込みにより認識エラーが発生しやすくなる。
【００２８】
真贋認証用部材１０の表面に皮脂等の汚れが付着する、あるいは菌が付着して増殖すると、光が吸収または散乱しやすくなり、認証時のエラーを引き起こすおそれがある。そこで、部材表面に防汚処理や抗菌処理を施してもよい。防汚処理を施す方法としては、ＴｉＯ２光触媒を用いた親水処理やフッ素系樹脂を用いた撥水処理を部材表面に施す方法が挙げられる。抗菌処理を施す方法としては、抗菌効果のあるイオン、例えばＡｇ、Ｚｎ、Ｃｕ等の抗菌作用のあるイオンを部材表面に塗布する、あるいはイオン交換処理によりガラスマトリクス表面に埋め込む方法、抗菌効果を有するフィルムを部材表面に貼付ける方法等が挙げられる。
【００２９】
また、真贋認証用部材１０の表面に傷が形成されると、光が不当に散乱して認証時のエラーを引き起こすおそれがある。そこで、部材表面に耐傷処理を施してもよい。耐傷処理を施す方法としては、ゴム系、シリコーン系のハードコート剤を部材表面に塗布する方法や、部材表面を化学強化または風冷強化し強化ガラスとする方法等が挙げられる。
【００３０】
真贋認証用部材１０の面積（平面視における面積）は使用する用途に応じて適宜選択すれば良いが、例えば０．１〜２５ｃｍ２、さらには０．２〜２０ｃｍ２とすることが好ましい。また、真贋認証用部材１０の厚みは、機械的強度を考慮して０．０５ｍｍ以上、特に０．１ｍｍ以上とすることが好ましい。一方、真贋認証用部材１０の厚みが大きすぎると、重量が大きくなりすぎるため、５ｍｍ以下、特に３ｍｍ以下とすることが好ましい。
【００３１】
本発明の真贋認証用部材１０は対象物品の表面に接合して用いられる。接合方法は特に限定されないが、例えばガラスフリットにより対象物品に融着接合させることが好ましい。このようにすれば、真贋認証用部材１０が対象物品に強固に接合され、取り外しが困難になることから、セキュリティ性を高めることが可能となる。
【００３２】
真贋認証用部材１０は、ガラスマトリクス１中にマーカー２を分散させた板状部材を得た後、当該板状部材の一方の主面に反射防止層３ａを形成することにより作製することができる。ガラスマトリクス１中にマーカー２を分散させる方法としては、（１）ガラス板上に無機粒子を分散して加熱することにより、ガラス板を軟化流動させ、無機粒子をガラス板中に埋没させる方法、（２）焼成によりガラスマトリクス１となるグリーンシートに無機粒子を埋め込み、焼成する方法、（３）ガラスマトリクス１の原料であるガラス粉末と、無機粒子とを混合して板状に予備成型した後、焼成する方法、（４）ガラス溶融成形工程で結晶を析出させる方法、（５）板状ガラス母材を熱処理して結晶を析出させる方法、等が挙げられる。
【００３３】
（２）第２の実施形態に係る真贋認証用部材
図３は、本発明の第２の実施形態に係る真贋認証用部材の模式的断面図である。図３に示す真贋認証用部材２０は、反射防止層３ｂが凹凸構造層からなる点で、第１の実施形態に係る真贋認証用部材１０と異なる。凹凸構造層としては、光の波長以下のサイズからなるモスアイ構造のような微細な凹凸構造からなる。凹凸構造層の作製方法としては、ナノインプリント法やフォトリソグラフィ法が挙げられる。本実施形態では、反射防止層３ｂはフィルム状のもの（例えば樹脂フィルム）が部材表面に貼り付けられている。
【００３４】
凹凸構造層の表面粗さＲａは０．００１〜０．３μｍ、０．００３〜０．２μｍ、特に０．００５〜０．１５μｍであることが好ましい。表面粗さＲａが小さすぎると、所望の反射防止効果が得られにくくなる。一方、表面粗さＲａが大きすぎると、光散乱が大きくなって、認証エラーが発生しやすくなる。
【００３５】
（３）第３の実施形態に係る真贋認証用部材
図４は、本発明の第３の実施形態に係る真贋認証用部材の模式的断面図である。図４に示す真贋認証用部材３０は、ガラスマトリクス１の表面に、反射防止層３ｃとして凹凸構造層が直接形成されている点で、第２の実施形態に係る真贋認証用部材２０と異なる。具体的には、サンドブラスト、エッチング、研磨等によりガラスマトリクス１の表面が粗面化されることにより凹凸構造層が形成されている。
【００３６】
また以下のようにして、ガラスマトリクス１の表面に反射防止層３ｃを形成してもよい。まず焼成により真贋認証用部材１０となるグリーンシート、及び、セラミック粒子（アルミナ等）を含み、焼成によりセラミック層となるグリーンシートを準備する。真贋認証用部材１０となるグリーンシートの表面にセラミック層となるグリーンシートを圧着し、焼成後、セラミック層を取り除くことで、セラミックス粒子の跡が真贋認証用部材１０の表面に転写され、凹凸構造層が形成される。
【実施例】
【００３７】
以下、実施例に基づき本発明を説明するが、本発明はこれらの実施例に限定されるものではない。
【００３８】
（実施例１）
１０ｍｍ角で厚み１ｍｍのＳｉＯ２−Ｎａ２Ｏ−ＣａＯ系ケイ酸塩ガラス板（軟化点  ７４０℃（ファイバーエロンゲーション法による測定値。以下同様。））上に、φ０．３ｍｍの白色ＺｒＯ２球からなるマーカーを１００個散布し、８４０℃で２時間大気中で加熱した。これにより、軟化流動したガラス板中にマーカーが埋没した。冷却後、１０ｍｍ角、厚さ０．８ｍｍとなるように加工を施した。
【００３９】
得られた板状部材の一方の主面に反射防止層をスパッタ法により形成することにより、真贋認証用部材を得た。反射防止層は、板状部材表面側から順に、ＴｉＯ２（屈折率ｎｄ２．３２、厚み２４ｎｍ）、ＳｉＯ２（屈折率ｎｄ１．４７、厚み３３ｎｍ）、Ｎｂ２Ｏ５（屈折率ｎｄ２．２０、厚み１１１ｎｍ）、ＳｉＯ２（屈折率ｎｄ１．４７、厚み１１９ｎｍ）から構成される誘電体多層膜とした。各層の膜厚はＳＥＭ−ＥＤＸ（走査型電子顕微鏡−エネルギー分散型Ｘ線分析装置）を用いて求めた。
【００４０】
真贋認証用部材の反射防止層が形成された主面について、分光光度計（島津製作所製ＵＶ−３１００）で測定した光反射率は０．０５％であった。真贋認証用部材について、反射防止層が形成された主面をカメラ付き携帯電話で１０回撮影し、１０枚の画像を得た。画像処理ソフトを用いて分析したところ、単位面積当たりのマーカーの個数は平均９０．７個／ｃｍ２、標準偏差が０．６５であった。
【００４１】
（実施例２）
ＳｉＯ２−Ｎａ２Ｏ−ＣａＯ系ケイ酸塩ガラス（軟化点７４０℃）３００ｇをボールミルで粉砕することによりガラス粉末（平均粒子径Ｄ５０＝５μｍ）を得た。ガラス粉末、Ａｌ２Ｏ３フィラー（平均粒子径（Ｄ５０）２．４μｍ）を重量比で７０：３０の割合で原料粉末を得た。原料粉末１００質量部に対して、１３質量部の結合剤（共栄社化学製アクリル系高分子  製品名オリコックス＃２４３４Ｔ）、１質量部の分散剤（共栄社化学製高分子型分散剤  製品名フローレン  Ｇ７００）、６質量部の可塑剤（アジピン酸ジオクチル）、４５質量部の溶媒（メチルエチルケトン）を添加し、ボールミルで１０時間混練を行うことによりスラリーを得た。得られたスラリーをドクターブレード法によって、ポリエチレンテレフタレート（ＰＥＴ）製フィルムの上にブレードギャップ３００μｍでシート成形した。シート成形後、大気中で十分に乾燥させて溶媒を除去することで厚み１５０μｍのグリーンシート１を得た。
【００４２】
次に、Ａｌ２Ｏ３セラミック粉末（平均粒子径Ｄ５０＝２．４μｍ）１００質量部に対して、１５質量部の結合剤（共栄社化学製アクリル系高分子  製品名オリコックス＃２４３４Ｔ）、１質量部の分散剤（共栄社化学製高分子型分散剤  製品名フローレン  Ｇ７００）、７質量部の可塑剤（アジピン酸ジオクチル）、５０質量部の溶媒（メチルエチルケトン）を添加し、ボールミルで１０時間混練を行うことによりスラリーを得た。得られたスラリーをドクターブレード法によって、ポリエチレンテレフタレート製フィルムの上にブレードギャップ５００μｍでシート成形した。シート成形後、大気中で十分に乾燥させて溶媒を除去することで厚み３００μｍのグリーンシート２を得た。
【００４３】
得られたグリーンシート１及び２を１５ｍｍ角に切断した。グリーンシート１を４枚積層し、８０℃、１０ｋＮで熱圧着することによって、グリーンシート積層体１を得た。グリーンシート積層体１の上面にアルコールを噴霧し、直径０．５ｍｍの白色のイットリウム安定化ジルコニウム球からなるマーカーを１００個分散した。その状態で、グリーンシート積層体１を２枚のグリーンシート２で挟持し、８０℃、１０ｋＮで熱圧着することにより、グリーンシート積層体１中にマーカーを埋め込んだ。これにより、グリーンシート積層体１の両主面にグリーンシート２が圧着されてなるグリーンシート積層体２を得た。グリーンシート積層体２を６００℃で脱脂した後、８７０℃で焼成した。焼成体の両表面に形成されたＡｌ２Ｏ３セラミック粉末層を超音波洗浄機で取り除き、加工を施すことにより、１０ｍｍ角、厚さ１ｍｍの真贋認証用部材を得た。得られた真贋認証用部材の表面には、Ａｌ２Ｏ３セラミック粉末層の転写により形成された微細凹凸構造層からなる反射防止層が形成されていた。
【００４４】
実施例１と同様にして、真贋認証用部材の反射防止層が形成された主面について光反射率を測定したところ、２．２％であった。また、実施例１と同様にして、単位面積当たりのマーカーの個数を測定したところ、平均６７．０個／ｃｍ２であり、標準偏差が０．８９であった。
【００４５】
（実施例３）
１０ｍｍ角で厚み１ｍｍの、Ｆｅ、Ｃｒ、Ｃｕを含有したＳｉＯ２−Ｎａ２Ｏ−ＣａＯ系黒色ケイ酸塩ガラス板（軟化点７４０℃）上に、φ０．３ｍｍの白色ＺｒＯ２球からなるマーカーを１００個散布し、９００℃で２時間大気中で加熱した。これにより、軟化流動したガラス板中にマーカーが埋没した。冷却後、得られた板状部材の表面を♯１００の耐水研磨紙を用いて研磨し、さらに加工を施すことにより１０ｍｍ角、厚さ０．８ｍｍの真贋認証用部材を得た。得られた真贋認証用部材の表面には、研磨加工により形成された微細凹凸構造層からなる反射防止層が形成されていた。表面粗さ測定機（サーフコーダー）で測定した表面粗さＲａは４２μｍであった。
【００４６】
実施例１と同様にして、真贋認証用部材の反射防止層が形成された主面について光反射率を測定したところ、３．９％であった。また、実施例１と同様にして、単位面積当たりのマーカーの個数を測定したところ、平均８９．１個／ｃｍ２であり、標準偏差が０．９４であった。
【００４７】
（比較例）
反射防止層を形成しなかったこと以外は、実施例１と同様にして真贋認証用部材を作製した。得られた真贋認証用部材について、実施例１と同様にして評価を行ったところ、光反射率は８．３％であり、単位面積当たりのマーカーの個数は平均６７．４個／ｃｍ２、標準偏差が１９．２４であった。
【００４８】
以上の結果から明らかなように、実施例１〜３の真贋認証用部材は、表面の光反射率が０．０５〜３．９％と低く、単位面積当たりのマーカーの個数を測定した際の標準偏差が０．６５〜０．９４と小さかった。一方、比較例の真贋認証用部材は、表面の光反射率が８．３％と高く、単位面積当たりのマーカーの個数を測定した際の標準偏差が１９．２４と大きかった。このように、表面に反射防止層を形成した実施例１〜３の真贋認証用部材は、読み取り時の画像認識エラーが発生しにくく、真贋認証用として好適であることがわかる。
【符号の説明】
【００４９】
１  ガラスマトリクス
２  マーカー
３ａ、３ｂ、３ｃ  反射防止層
４  カメラ
１０、２０、３０  真贋認証用部材
【図１】
2017217849.tif 000003
【図２】
2017217849.tif 000004
【図３】
2017217849.tif 000005
【図４】
2017217849.tif 000006